(57)【要約】【課題】ＣＭＰ後の研磨対象物の表面に残留する不純物を十分に除去する手段を提供することを目的とする。【解決手段】本発明の研磨用組成物は、砥粒または有機化合物（Ａ）を含有する研磨用組成物（Ａ）で研磨した後に使用される研磨用組成物であって、フッ素原子、酸素原子、窒素原子、及び塩素原子からなる群より選択される少なくとも１種の原子を含み分子量が１００以上である有機化合物（Ｂ）、ｐＨ調整剤、並びに０〜１質量％の砥粒を含有することを特徴とする。【選択図】なし【特許請求の範囲】
【請求項１】
砥粒または有機化合物（Ａ）を含有する研磨用組成物（Ａ）を用いて研磨した後に使用される研磨用組成物であって、
フッ素原子、酸素原子、窒素原子、及び塩素原子からなる群より選択される少なくとも１種の原子を含み分子量が１００以上である有機化合物（Ｂ）、ｐＨ調整剤、並びに０〜１質量％の砥粒を含む、研磨用組成物。
【請求項２】
前記有機化合物（Ｂ）が、ヒドロキシ基を３つ以上有する、請求項１に記載の研磨用組成物。
【請求項３】
前記有機化合物（Ｂ）が、アミノ基を１つ以上有する、請求項１または２に記載の研磨用組成物。
【請求項４】
研磨対象物が、疎水性物質である、請求項１〜３のいずれか１項に記載の研磨用組成物。
【請求項５】
研磨対象物を請求項１〜４のいずれか１項に記載の研磨用組成物を使用して研磨する、研磨方法。
【請求項６】
研磨対象物を請求項５に記載の研磨方法で研磨する工程を含む、基板の製造方法。
【発明の詳細な説明】
【技術分野】
【０００１】
本発明は、研磨用組成物に関する。より詳細には、本発明は、ＣＭＰ後の研磨対象物表面に残留した不純物を取り除くための技術に関する。
【背景技術】
【０００２】
近年、半導体基板表面の多層配線化に伴い、デバイスを製造する際に、物理的に半導体基板を研磨して平坦化する、いわゆる、化学的機械的研磨（Ｃｈｅｍｉｃａｌ  Ｍｅｃｈａｎｉｃａｌ  Ｐｏｌｉｓｈｉｎｇ；ＣＭＰ）技術が利用されている。ＣＭＰは、シリカやアルミナ、セリア等の砥粒、防食剤、界面活性剤などを含む研磨用組成物（スラリー）を用いて、半導体基板等の研磨対象物（被研磨物）の表面を平坦化する方法であり、研磨対象物（被研磨物）は、シリコン、ポリシリコン、シリコン酸化膜、シリコン窒化物や、金属等からなる配線、プラグなどである。
【０００３】
ＣＭＰ工程後の半導体基板表面には、不純物（ディフェクト）が多量に残留している。不純物としては、ＣＭＰで使用された研磨用組成物由来の砥粒、金属、防食剤、界面活性剤等の有機物、研磨対象物であるシリコン含有材料、金属配線やプラグ等を研磨することによって生じたシリコン含有材料や金属、更には各種パッド等から生じるパッド屑等の有機物などが含まれる。
【０００４】
半導体基板表面がこれらの不純物により汚染されると、半導体の電気特性に悪影響を与え、デバイスの信頼性が低下する可能性がある。更に、有機物による汚染が著しい場合は、デバイスが破壊されてしまうおそれがある。したがって、ＣＭＰ工程後に洗浄工程を導入し、半導体基板表面からこれらの不純物を除去する必要がある。
【０００５】
洗浄工程では、半導体基板表面から不純物を除去するために洗浄剤が使用され、これまでにも様々な洗浄剤が開発されている（例えば、特許文献１を参照）。
【先行技術文献】
【特許文献】
【０００６】
【特許文献１】国際公開第２００５／０４０３２４号パンフレット
【発明の概要】
【発明が解決しようとする課題】
【０００７】
しかしながら、上記洗浄工程によっても、不純物を十分に除去することができず、半導体基板等の研磨対象物の表面に不純物が残存してしまうという問題があった。
【０００８】
そこで、本発明は、ＣＭＰ後の研磨対象物の表面に残留する不純物を十分に除去する手段を提供することを目的とする。
【課題を解決するための手段】
【０００９】
本発明者らは、上記課題を解決すべく、鋭意研究を行った。その結果、ＣＭＰ後に、新規な研磨用組成物を用いて研磨対象物を研磨することにより、後の洗浄工程における洗浄効果が著しく向上することを見出し、本発明を完成させた。
【００１０】
すなわち、本発明の研磨用組成物は、砥粒または有機化合物（Ａ）を含有する研磨用組成物（Ａ）で研磨した後に使用される。そして、当該研磨用組成物は、フッ素原子、酸素原子、窒素原子、及び塩素原子からなる群より選択される少なくとも１種の原子を含み分子量が１００以上である有機化合物（Ｂ）、ｐＨ調整剤、並びに０〜１質量％の砥粒を含有することを特徴とする。
【発明の効果】
【００１１】
本発明によれば、ＣＭＰ後の研磨対象物の表面に残留する不純物を十分に除去することが可能となる。
【発明を実施するための形態】
【００１２】
以下、本発明の実施の形態を説明するが、本発明が以下の形態のみに制限されるわけではない。
【００１３】
＜研磨用組成物＞
本発明の一実施形態に係る研磨用組成物は、砥粒または有機化合物（Ａ）を含有する研磨用組成物（Ａ）を用いて研磨した後に使用される研磨用組成物であって、フッ素原子、酸素原子、窒素原子、及び塩素原子からなる群より選択される少なくとも１種の原子を含み分子量が１００以上である有機化合物（Ｂ）、ｐＨ調整剤、並びに０〜１質量％の砥粒を含有することを特徴とする。なお、本明細書では、本発明に係る研磨用組成物を、研磨用組成物（Ａ）と区別するために、「研磨用組成物（Ｂ）」とも称する。また、「研磨用組成物（Ａ）を用いた研磨」、「研磨用組成物（Ｂ）を用いた研磨」を、それぞれ「研磨（Ａ）」、「研磨（Ｂ）」とも称する。
【００１４】
上述のように、ＣＭＰ（研磨（Ａ））後の研磨対象物表面は、ＣＭＰで使用された研磨用組成物（研磨用組成物（Ａ））由来の砥粒や金属、防食剤、界面活性剤等の有機物、研磨対象物であるシリコン含有材料、金属配線やプラグ等を研磨することによって生じたシリコン含有材料や金属、更には各種パッド等から生じるパッド屑等の有機物などの不純物により汚染されている。本形態の研磨用組成物（Ｂ）はこのような不純物が付着した研磨対象物の研磨に適用されることにより、後の洗浄工程における洗浄効果が著しく向上し、研磨対象物表面から、不純物を十分に除去することができる。
【００１５】
本形態の研磨用組成物（Ｂ）がこのような効果を発揮できる詳細なメカニズムは不明であるが、本発明者らは以下のように推察している。ただし、本発明は上記メカニズムによって制限されるものではない。
【００１６】
研磨（Ａ）において研磨対象物表面には、研磨用組成物（Ａ）由来の砥粒や有機化合物、研磨対象物が研磨されることによって生じた不純物、パッド屑等が付着するが、これらの不純物の付着は、不純物表面と研磨対象物表面とに帯電した電荷や、疎水性相互作用によって起こると考えられる。本形態の研磨用組成物（Ｂ）に含まれる有機化合物（Ｂ）は、フッ素原子、酸素原子、窒素原子、及び塩素原子からなる群より選択される少なくとも１種の原子を含むことを特徴としているが、これらの電気陰性度が高い原子が存在することにより分子内で分極が起こり、一部が親水性となっている。また分子量が１００以上であるので、疎水性部分も有することとなる。そのため、研磨用組成物（Ｂ）を用いて研磨を行うことにより、有機化合物（Ｂ）が不純物と置換されたり、疎水性相互作用により不純物の周囲を取り囲んで浮かび上がらせたりすることにより、研磨対象物表面から不純物が除去されやすくなる。また、有機化合物（Ｂ）は、上述のように分子の一部が親水性となっているため、研磨対象物表面の濡れ性が向上するとともに、その後、水などで洗浄されることにより、有機化合物（Ｂ）自身は容易に除去されうる。以下、本形態の研磨用組成物（Ｂ）の各構成成分について詳細に説明する。
【００１７】
［有機化合物（Ｂ）］
有機化合物（Ｂ）は、ＣＭＰにより研磨対象物の表面に残留する不純物を、後の洗浄工程において除去しやすくする機能を有する。有機化合物（Ｂ）は、フッ素原子、酸素原子、窒素原子、及び塩素原子からなる群より選択される少なくとも１種の原子を含むことを特徴とする。有機化合物（Ｂ）は、このような電気陰性度が高い原子を有することにより、分子内で分極が起こり、一部が親水性を有し得る。その結果、不純物が除去されやすくなる共に、研磨対象物表面の濡れ性を向上させることができる。なかでも、より分極が起こりやすくなるという観点から、有機化合物（Ｂ）は、フッ素原子、酸素原子、窒素原子を有することが好ましい。
【００１８】
また、有機化合物（Ｂ）に含まれる官能基（酸素原子または窒素原子を含む官能基）も、特に制限されないが、ヒドロキシ基、アミノ基等が挙げられる。なかでも、濡れ性向上の観点から、有機化合物（Ｂ）は、ヒドロキシ基を有することが好ましい。さらにヒドロキシ基を有する場合、有機化合物（Ｂ）は、１分子中にヒドロキシ基を３つ以上有することが好ましい。また、再付着防止の観点から、有機化合物（Ｂ）は、アミノ基を１つ以上有することが好ましい。さらにアミノ基を有する場合、有機化合物（Ｂ）は環状アミン構造を有していてもよい。
【００１９】
有機化合物（Ｂ）の具体例としては、ヒドロキシ基を有する有機化合物として、ヒドロキシエチルセルロース（ＨＥＣ）、ポリビニルアルコール（ＰＶＡ）、ポリグリセリン、ポリオキシエチレンポリグリセリルエーテル等が挙げられる。アミノ基を有する有機化合物として、ポリオキシエチレンアルキルアミン、ポリオキシエチレン脂肪酸アミドエーテル等が挙げられる。環状アミン構造を有する有機化合物としては、ポリビニルピロリドン（ＰＶＰ）等が挙げられる。フッ素原子を有する有機化合物としてはフッ素化アルキル置換グリコール、部分フッ素化アルコール置換グリコール等が挙げられる。塩素原子を有する化合物としては塩化アルキル置換グリコール、部分塩化アルコール置換グリコール等が挙げられる。
【００２０】
上記有機化合物（Ｂ）は、公知方法により合成したものであってもよいし、市販品を用いても構わない。なかでも、不純物の除去効果や、入手のしやすさ等の観点から、ヒドロキシエチルセルロース（ＨＥＣ）、ポリビニルアルコール、ポリビニルピロリドン、ポリオキシエチレン（６）ポリグリセリルエーテル、ポリオキシエチレンラウリン酸アミドエーテル、ポリオキシエチレンステアリルアミン、部分フッ素化アルコール置換グリコール等であることが好ましい。なお、上記有機化合物（Ｂ）は、１種のみを単独で使用してもよいし、２種以上を組み合わせて使用しても構わない。
【００２１】
有機化合物（Ｂ）の分子量（重量平均分子量）は、必須に１００以上であり、好ましくは１００〜１０００００であり、より好ましくは３００〜８００００であり、さらに好ましくは５００〜５００００である。分子量（重量平均分子量）が１００未満であると、疎水性部分を有することができず、十分な不純物除去効果が発揮されないことから、分子量が１００以上であることが必須の条件となる。一方、分子量（重量平均分子量）が１０００００以下であると、水に分散できる。なお、本明細書において、重量平均分子量は、ＧＰＣ−ＭＡＬＳ法により測定された値を採用するものとする。なお、比較的低分子量の水溶性ポリマーの場合には、ＮＭＲ法により重量平均分子量を測定してもよい。
【００２２】
有機化合物（Ｂ）の含有量は、特に制限されないが、研磨用組成物の総量に対し、好ましくは０．０００１〜１質量％であり、より好ましくは０．０００５〜０．８質量％であり、さらに好ましくは、０．００１〜０．５質量％である。有機化合物（Ｂ）の含有量が０．０００１質量％以上であると、研磨対象物表面の不純物（特に有機物）を十分に除去することができる。一方、含有量が１質量％以下であると、研磨（Ｂ）後に研磨対象物表面に有機化合物（Ｂ）が残留してしまうのを抑制することができる。
【００２３】
［ｐＨ調整剤］
本形態の研磨用組成物は、ｐＨ調整剤を必須に含み、これにより研磨用組成物が所望の範囲に調整されうる。なお、研磨用組成物のｐＨは、特に制限されないが、好ましくは１〜１３であり、より好ましくは１．５〜１２．５であり、さらに好ましくは２〜１２である。ｐＨが２以上であると、取扱いが容易になる。一方、ｐＨが１２以下であると、砥粒が含まれる際に、砥粒の溶解を抑制することができる。
【００２４】
ｐＨ調整剤としては、当該技術分野でｐＨ調整剤として使用される酸またはアルカリを適宜採用することができる。なお、酸またはアルカリは、無機化合物および有機化合物のいずれであってもよい。
【００２５】
酸としては、例えば、硫酸、硝酸、ホウ酸、炭酸、次亜リン酸、亜リン酸およびリン酸等の無機酸；ギ酸、酢酸、プロピオン酸、酪酸、吉草酸、２−メチル酪酸、ｎ−ヘキサン酸、３，３−ジメチル酪酸、２−エチル酪酸、４−メチルペンタン酸、ｎ−ヘプタン酸、２−メチルヘキサン酸、ｎ−オクタン酸、２−エチルヘキサン酸、安息香酸、グリコール酸、サリチル酸、グリセリン酸、シュウ酸、マロン酸、コハク酸、グルタル酸、アジピン酸、ピメリン酸、マレイン酸、フタル酸、リンゴ酸、酒石酸、クエン酸および乳酸などのカルボン酸、ならびにメタンスルホン酸、エタンスルホン酸およびイセチオン酸等の有機硫酸等の有機酸等が挙げられる。アルカリとしては、例えば、水酸化カリウム等のアルカリ金属の水酸化物、アンモニア水、エチレンジアミンおよびピペラジンなどのアミン、ならびにテトラメチルアンモニウムおよびテトラエチルアンモニウムなどの第４級アンモニウム塩が挙げられる。なお、これらの酸またはアルカリは、１種のみを単独で使用してもよいし、２種以上を組み合わせて使用しても構わない。
【００２６】
研磨用組成物における酸またはアルカリの含有量は、研磨用組成物が上記ｐＨの範囲となるような量であれば、特に制限されない。
【００２７】
［分散媒または溶媒］
本形態の研磨用組成物は、各成分を分散または溶解するための分散媒または溶媒として水を含むことが好ましい。より好ましくは、溶媒が水である。他の成分の作用を阻害することを抑制するという観点から、不純物をできる限り含有しない水が好ましく、具体的には、イオン交換樹脂にて不純物イオンを除去した後、フィルタを通して異物を除去した純水や超純水、または蒸留水が好ましい。
【００２８】
［砥粒］
本形態の研磨用組成物は、必要に応じて、砥粒をさらに含んでもよい。ただ本発明の効果を得るためには有機化合物（Ｂ）以外の分子量が１００以上である有機物の濃度は低濃度であることが好ましく、実質的には含まないことが好ましい。
【００２９】
特に、本形態の研磨用組成物は、砥粒を実質的に含まないものであることが好ましい。なお、当該砥粒は、後述の研磨用組成物（Ａ）に含まれる砥粒と同様であり、研磨用組成物（Ａ）において詳細に説明する。具体的には、砥粒の含有量が、研磨用組成物の総量に対し、必須に１質量％以下であり、好ましくは０．８質量％以下であり、より好ましくは０．５質量％以下である。砥粒の含有量が１質量％を超えると、後の洗浄工程によっても研磨対象物表面に砥粒が残留する可能性がある。
【００３０】
本形態の研磨用組成物（Ｂ）の製造方法は、特に制限されず、上記の各成分を、水中で攪拌混合することにより得ることができる。各成分を混合する際の温度は特に制限されないが、１０〜４０℃が好ましく、溶解速度を上げるために加熱してもよい。また、混合時間も特に制限されない。
【００３１】
［研磨用組成物（Ａ）］
研磨用組成物（Ａ）は、砥粒または有機化合物（Ａ）の少なくとも一方を含有する。
【００３２】
砥粒は、研磨対象物を機械的に研磨する作用を有し、研磨用組成物による研磨対象物の研磨速度を向上させる。
【００３３】
砥粒は、無機粒子、有機粒子、および有機無機複合粒子のいずれであってもよい。無機粒子としては、例えば、シリカ、アルミナ、セリア、チタニア等の金属酸化物からなる粒子、窒化ケイ素粒子、炭化ケイ素粒子、窒化ホウ素粒子が挙げられる。有機粒子の具体例としては、例えば、ポリメタクリル酸メチル（ＰＭＭＡ）粒子が挙げられる。なかでも、入手が容易であること、またコストの観点から、シリカが好ましく、コロイダルシリカがより好ましい。なお、これらの砥粒は１種のみを単独で使用してもよいし、２種以上を組み合わせて使用しても構わない。また、砥粒は、市販品を用いてもよいし合成品を用いてもよい。
【００３４】
砥粒は表面修飾されていてもよい。通常のコロイダルシリカは、酸性条件下でゼータ電位の値がゼロに近いために、酸性条件下ではシリカ粒子同士が互いに電気的に反発せず凝集を起こしやすい。これに対し、酸性条件でもゼータ電位が比較的大きな負の値を有するように表面修飾された砥粒は、酸性条件下においても互いに強く反発して良好に分散する結果、研磨用組成物の保存安定性を向上させることになる。このような表面修飾砥粒は、例えば、アルミニウム、チタンまたはジルコニウムなどの金属あるいはそれらの酸化物を砥粒と混合して砥粒の表面にドープさせることにより得ることができる。
【００３５】
なかでも、特に好ましいのは、表面に有機酸を固定化したコロイダルシリカ（有機酸修飾されたコロイダルシリカ）である。研磨用組成物中に含まれるコロイダルシリカの表面への有機酸の固定化は、例えばコロイダルシリカの表面に有機酸の官能基が化学的に結合することにより行われている。コロイダルシリカと有機酸を単に共存させただけではコロイダルシリカへの有機酸の固定化は果たされない。例えば、有機酸の一種であるスルホン酸を固定化したコロイダルシリカ（スルホン酸修飾されたコロイダルシリカ）は、“Ｓｕｌｆｏｎｉｃ  ａｃｉｄ−ｆｕｎｃｔｉｏｎａｌｉｚｅｄ  ｓｉｌｉｃａ  ｔｈｒｏｕｇｈ  ｑｕａｎｔｉｔａｔｉｖｅ  ｏｘｉｄａｔｉｏｎ  ｏｆ  ｔｈｉｏｌ  ｇｒｏｕｐｓ”，  Ｃｈｅｍ．  Ｃｏｍｍｕｎ．  ２４６−２４７  （２００３）に記載の方法で調製することができる。具体的には、３−メルカプトプロピルトリメトキシシラン等のチオール基を有するシランカップリング剤をコロイダルシリカにカップリングさせた後に過酸化水素でチオール基を酸化することにより、スルホン酸が表面に固定化されたコロイダルシリカを得ることができる。あるいは、カルボン酸をコロイダルシリカに固定化するのであれば、例えば、“Ｎｏｖｅｌ  Ｓｉｌａｎｅ  Ｃｏｕｐｌｉｎｇ  Ａｇｅｎｔｓ  Ｃｏｎｔａｉｎｉｎｇ  ａ  Ｐｈｏｔｏｌａｂｉｌｅ  ２−Ｎｉｔｒｏｂｅｎｚｙｌ  Ｅｓｔｅｒ  ｆｏｒ  Ｉｎｔｒｏｄｕｃｔｉｏｎ  ｏｆ  ａ  Ｃａｒｂｏｘｙ  Ｇｒｏｕｐ  ｏｎ  ｔｈｅ  Ｓｕｒｆａｃｅ  ｏｆ  Ｓｉｌｉｃａ  Ｇｅｌ”，  Ｃｈｅｍｉｓｔｒｙ  Ｌｅｔｔｅｒｓ，  ３，  ２２８−２２９  （２０００）に記載の方法で行うことができる。具体的には、光反応性２−ニトロベンジルエステルを含むシランカップリング剤をコロイダルシリカにカップリングさせた後に光照射することにより、カルボン酸が表面に固定化されたコロイダルシリカを得ることができる。
【００３６】
砥粒の平均一次粒子径の下限は、５ｎｍ以上であることが好ましく、７ｎｍ以上であることがより好ましく、１０ｎｍ以上であることがさらに好ましい。また、砥粒の平均一次粒子径の上限は、５００ｎｍ以下であることが好ましく、１００ｎｍ以下であることがより好ましく、７０ｎｍ以下であることがさらに好ましい。このような範囲であれば、研磨用組成物による研磨対象物の研磨速度は向上し、また、研磨用組成物を用いて研磨した後の研磨対象物の表面にディッシングが生じるのをより抑えることができる。なお、砥粒の平均一次粒子径は、例えば、ＢＥＴ法で測定される砥粒の比表面積に基づいて算出される。
【００３７】
研磨用組成物（Ａ）が砥粒を含む場合における、砥粒の含有量の下限は、０．００５質量％以上であることが好ましく、０．５質量％以上であることがより好ましく、１質量％以上であることがさらに好ましく、３質量％以上であることが最も好ましい。また、砥粒の含有量の上限は、５０質量％以下であることが好ましく、３０質量％であることがより好ましく、１５質量％以下であることがさらに好ましい。このような範囲であれば、研磨対象物の研磨速度が向上し、また、研磨用組成物（Ａ）のコストを抑えることができ、研磨用組成物（Ａ）を用いて研磨した後の研磨対象物の表面にディッシングが生じるのをより抑えることができる。
【００３８】
有機化合物（Ａ）は、特に限定されないが、研磨レートやエッチングレートを抑制するために添加される剤などが挙げられ、具体的には、金属に対する金属防食剤、シリコン含有材料に対する２価アルコール等が挙げられる。
【００３９】
金属防食剤は、特に制限されないが、好ましくは複素環化合物または界面活性剤である。複素環化合物中の複素環の員数は特に限定されない。また、複素環化合物は、単環化合物であってもよいし、縮合環を有する多環化合物であってもよい。
【００４０】
金属防食剤として使用可能な複素環化合物としては、例えば、ピロール化合物、ピラゾール化合物、イミダゾール化合物、トリアゾール化合物、テトラゾール化合物、ピリジン化合物、ピラジン化合物、ピリダジン化合物、ピリンジン化合物、インドリジン化合物、インドール化合物、イソインドール化合物、インダゾール化合物、プリン化合物、キノリジン化合物、キノリン化合物、イソキノリン化合物、ナフチリジン化合物、フタラジン化合物、キノキサリン化合物、キナゾリン化合物、シンノリン化合物、ブテリジン化合物、チアゾール化合物、イソチアゾール化合物、オキサゾール化合物、イソオキサゾール化合物、フラザン化合物等の含窒素複素環化合物が挙げられる。
【００４１】
さらに具体的な例を挙げると、ピラゾール化合物の例としては、例えば、１Ｈ−ピラゾール、４−ニトロ−３−ピラゾールカルボン酸、３，５−ピラゾールカルボン酸、３−アミノ−５−フェニルピラゾール、５−アミノ−３−フェニルピラゾール、３，４，５−トリブロモピラゾール、３−アミノピラゾール、３，５−ジメチルピラゾール、３，５−ジメチル−１−ヒドロキシメチルピラゾール、３−メチルピラゾール、１−メチルピラゾール、３−アミノ−５−メチルピラゾール、４−アミノ−ピラゾロ［３，４−ｄ］ピリミジン、アロプリノール、４−クロロ−１Ｈ−ピラゾロ［３，４−Ｄ］ピリミジン、３，４−ジヒドロキシ−６−メチルピラゾロ（３，４−Ｂ）−ピリジン、６−メチル−１Ｈ−ピラゾロ［３，４−ｂ］ピリジン−３−アミン等が挙げられる。
【００４２】
イミダゾール化合物の例としては、例えば、イミダゾール、１−メチルイミダゾール、２−メチルイミダゾール、４−メチルイミダゾール、１，２−ジメチルピラゾール、２−エチル−４−メチルイミダゾール、２−イソプロピルイミダゾール、ベンゾイミダゾール、５，６−ジメチルベンゾイミダゾール、２−アミノベンゾイミダゾール、２−クロロベンゾイミダゾール、２−メチルベンゾイミダゾール、２−（１−ヒドロキシエチル）ベンズイミダゾール、２−ヒドロキシベンズイミダゾール、２−フェニルベンズイミダゾール、２，５−ジメチルベンズイミダゾール、５−メチルベンゾイミダゾール、５−ニトロベンズイミダゾール等が挙げられる。
【００４３】
トリアゾール化合物の例としては、例えば、１，２，３−トリアゾール（１Ｈ−ＢＴＡ）、１，２，４−トリアゾール、１−メチル−１，２，４−トリアゾール、メチル−１Ｈ−１，２，４−トリアゾール−３−カルボキシレート、１，２，４−トリアゾール−３−カルボン酸、１，２，４−トリアゾール−３−カルボン酸メチル、１Ｈ−１，２，４−トリアゾール−３−チオール、３，５−ジアミノ−１Ｈ−１，２，４−トリアゾール、３−アミノ−１，２，４−トリアゾール−５−チオール、３−アミノ−１Ｈ−１，２，４−トリアゾール、３−アミノ−５−ベンジル−４Ｈ−１，２，４−トリアゾール、３−アミノ−５−メチル−４Ｈ−１，２，４−トリアゾール、３−ニトロ−１，２，４−トリアゾール、３−ブロモ−５−ニトロ−１，２，４−トリアゾール、４−（１，２，４−トリアゾール−１−イル）フェノール、４−アミノ−１，２，４−トリアゾール、４−アミノ−３，５−ジプロピル−４Ｈ−１，２，４−トリアゾール、４−アミノ−３，５−ジメチル−４Ｈ−１，２，４−トリアゾール、４−アミノ−３，５−ジペプチル−４Ｈ−１，２，４−トリアゾール、５−メチル−１，２，４−トリアゾール−３，４−ジアミン、１Ｈ−ベンゾトリアゾール、１−ヒドロキシベンゾトリアゾール、１−アミノベンゾトリアゾール、１−カルボキシベンゾトリアゾール、５−クロロ−１Ｈ−ベンゾトリアゾール、５−ニトロ−１Ｈ−ベンゾトリアゾール、５−カルボキシ−１Ｈ−ベンゾトリアゾール、５−メチル−１Ｈ−ベンゾトリアゾール、５，６−ジメチル−１Ｈ−ベンゾトリアゾール、１−（１’，２’−ジカルボキシエチル）ベンゾトリアゾール、１−［Ｎ，Ｎ−ビス（ヒドロキシエチル）アミノメチル］ベンゾトリアゾール、１−［Ｎ，Ｎ−ビス（ヒドロキシエチル）アミノメチル］−５−メチルベンゾトリアゾール、１−［Ｎ，Ｎ−ビス（ヒドロキシエチル）アミノメチル］−４−メチルベンゾトリアゾール等が挙げられる。
【００４４】
テトラゾール化合物の例としては、例えば、１Ｈ−テトラゾール、５−メチルテトラゾール、５−アミノテトラゾール、および５−フェニルテトラゾール等が挙げられる。
【００４５】
インダゾール化合物の例としては、例えば、１Ｈ−インダゾール、５−アミノ−１Ｈ−インダゾール、５−ニトロ−１Ｈ−インダゾール、５−ヒドロキシ−１Ｈ−インダゾール、６−アミノ−１Ｈ−インダゾール、６−ニトロ−１Ｈ−インダゾール、６−ヒドロキシ−１Ｈ−インダゾール、３−カルボキシ−５−メチル−１Ｈ−インダゾール等が挙げられる。
【００４６】
インドール化合物の例としては、例えば１Ｈ−インドール、１−メチル−１Ｈ−インドール、２−メチル−１Ｈ−インドール、３−メチル−１Ｈ−インドール、４−メチル−１Ｈ−インドール、５−メチル−１Ｈ−インドール、６−メチル−１Ｈ−インドール、７−メチル−１Ｈ−インドール、４−アミノ−１Ｈ−インドール、５−アミノ−１Ｈ−インドール、６−アミノ−１Ｈ−インドール、７−アミノ−１Ｈ−インドール、４−ヒドロキシ−１Ｈ−インドール、５−ヒドロキシ−１Ｈ−インドール、６−ヒドロキシ−１Ｈ−インドール、７−ヒドロキシ−１Ｈ−インドール、４−メトキシ−１Ｈ−インドール、５−メトキシ−１Ｈ−インドール、６−メトキシ−１Ｈ−インドール、７−メトキシ−１Ｈ−インドール、４−クロロ−１Ｈ−インドール、５−クロロ−１Ｈ−インドール、６−クロロ−１Ｈ−インドール、７−クロロ−１Ｈ−インドール、４−カルボキシ−１Ｈ−インドール、５−カルボキシ−１Ｈ−インドール、６−カルボキシ−１Ｈ−インドール、７−カルボキシ−１Ｈ−インドール、４−ニトロ−１Ｈ−インドール、５−ニトロ−１Ｈ−インドール、６−ニトロ−１Ｈ−インドール、７−ニトロ−１Ｈ−インドール、４−ニトリル−１Ｈ−インドール、５−ニトリル−１Ｈ−インドール、６−ニトリル−１Ｈ−インドール、７−ニトリル−１Ｈ−インドール、２，５−ジメチル−１Ｈ−インドール、１，２−ジメチル−１Ｈ−インドール、１，３−ジメチル−１Ｈ−インドール、２，３−ジメチル−１Ｈ−インドール、５−アミノ−２，３−ジメチル−１Ｈ−インドール、７−エチル−１Ｈ−インドール、５−（アミノメチル）インドール、２−メチル−５−アミノ−１Ｈ−インドール、３−ヒドロキシメチル−１Ｈ−インドール、６−イソプロピル−１Ｈ−インドール、５−クロロ−２−メチル−１Ｈ−インドール等が挙げられる。
【００４７】
これらの複素環化合物の中でもトリアゾール化合物が好ましいは、特に、１Ｈ−ベンゾトリアゾール、５−メチル−１Ｈ−ベンゾトリアゾール、５，６−ジメチル−１Ｈ−ベンゾトリアゾール、１−［Ｎ，Ｎ−ビス（ヒドロキシエチル）アミノメチル］−５−メチルベンゾトリアゾール、１−［Ｎ，Ｎ−ビス（ヒドロキシエチル）アミノメチル］−４−メチルベンゾトリアゾール、１，２，３−トリアゾール、および１，２，４−トリアゾールが好ましい。これらの複素環化合物は、研磨対象物表面への化学的または物理的吸着力が高いため、研磨対象物表面により強固な保護膜を形成することができる。このことは、本発明の研磨用組成物（Ｂ）を用いて研磨した後の、研磨対象物の表面の平滑性を向上させる上で有利である。なお、金属防食剤は、単独でもまたは２種以上混合して用いてもよい。また、金属防食剤は、市販品を用いてもよいし合成品を用いてもよい。
【００４８】
また、金属防食剤として使用される界面活性剤としては、陰イオン性界面活性剤、陽イオン性界面活性剤、両性界面活性剤、非イオン性界面活性剤が挙げられる。
【００４９】
陰イオン性界面活性剤としては、例えば、ポリオキシエチレンアルキルエーテル酢酸、ポリオキシエチレンアルキル硫酸エステル、アルキル硫酸エステル、ポリオキシエチレンアルキルエーテル硫酸、アルキルエーテル硫酸、アルキルベンゼンスルホン酸、アルキルリン酸エステル、ポリオキシエチレンアルキルリン酸エステル、ポリオキシエチレンスルホコハク酸、アルキルスルホコハク酸、アルキルナフタレンスルホン酸、アルキルジフェニルエーテルジスルホン酸、およびこれらの塩等が挙げられる。
【００５０】
陽イオン性界面活性剤としては、例えば、アルキルトリメチルアンモニウム塩、アルキルジメチルアンモニウム塩、アルキルベンジルジメチルアンモニウム塩、アルキルアミン塩等が挙げられる。
【００５１】
両性界面活性剤としては、例えば、アルキルベタイン、アルキルアミンオキシド等が挙げられる。
【００５２】
非イオン性界面活性剤の具体例としては、例えば、ポリオキシエチレンアルキルエーテルなどのポリオキシアルキレンアルキルエーテル、ソルビタン脂肪酸エステル、グリセリン脂肪酸エステル、ポリオキシエチレン脂肪酸エステル、ポリオキシエチレンアルキルアミン、およびアルキルアルカノールアミドが挙げられる。中でもポリオキシアルキレンアルキルエーテルが好ましい。
【００５３】
これらの中でも好ましい界面活性剤は、ポリオキシエチレンアルキルエーテル酢酸、ポリオキシエチレンアルキルエーテル硫酸塩、アルキルエーテル硫酸塩、およびアルキルベンゼンスルホン酸塩である。これらの界面活性剤は、研磨対象物表面への化学的または物理的吸着力が高いため、研磨対象物表面により強固な保護膜を形成することができる。このことは、本発明の研磨用組成物（Ｂ）を用いて研磨した後の、研磨対象物の表面の平滑性を向上させる上で有利である。
【００５４】
研磨用組成物（Ａ）中の金属防食剤の含有量の下限は、０．００１ｇ／Ｌであることが好ましく、０．００５ｇ／Ｌであることがより好ましく、０．０１ｇ／Ｌであることがさらに好ましい。また、研磨用組成物（Ａ）中の金属防食剤の含有量の上限は、１０ｇ／Ｌであることが好ましく、５ｇ／Ｌであることがより好ましく、２ｇ／Ｌであることがさらに好ましい。このような範囲であれば、金属の溶解を防ぎ研磨対象物表面の面荒れ等の表面状態の悪化を抑えることができる。
【００５５】
２価アルコールとしては、例えば、メタンジオール、エチレングリコール（１，２−エタンジオール）、１，２−プロパンジオール、プロピレングリコール（１，３−プロパンジオール）、１，２−ブタンジオール、１，４−ブタンジオール、１，２−ペンタンジオール、１，５−ペンタンジオール、１，６−ヘキサンジオール、１，２−ヘキサンジオール、１，５−ヘキサンジオール、２，５−ヘキサンジオール、１，７−ヘプタンジオール、１，８−オクタンジオール、１，２−オクタンジオール、１，９−ノナンジオール、１，２−デカンジオール、１，１０−デカンジオール、１，１２−ドデカンジオール、１，２−ドデカンジオール、１，１４−テトラデカンジオール、１，２−テトラデカンジオール、１，１６−ヘキサデカンジオール、１，２−ヘキサデカンジオール、２−メチル−２，４−ペンタンジオール、３−メチル−１，５−ペンタンジオール、２−メチル−２−プロピル−１，３−プロパンジオール、２，４−ジメチル−２，４−ジメチルペンタンジオール、２，２−ジエチル−１，３−プロパンジオ−ル、２，２，４−トリメチル−１，３−ペンタンジオール、ジメチロールオクタン、２−エチル−１，３−ヘキサンジオール、２，５−ジメチル−２，５−ヘキサンジオール、２−メチル−１，８−オクタンジオール、２−ブチル−２−エチル−１，３−プロパンジオール、２，４−ジエチル−１，５−ペンタンジオール、１，２−シクロヘキサンジオール、１，４−シクロヘキサンジオール、１，４−シクロヘキサンジメタノール、１，２−シクロヘプタンジオール、トリシクロデカンジメタノール、水添カテコール、水添レゾルシン、水添ハイドロキノン、ジエチレングリコール、ポリエチレングリコール、ポリプロピレングリコール等のポリアルキレングリコール、ポリエステルポリオール等が挙げられる。
【００５６】
これらの中でも、エチレングリコール、プロピレングリコール、ジエチレングリコール、ポリエチレングリコール、ポリアルキレングリコールが好ましい。
【００５７】
２価アルコールの分子量は、２００００未満であることが好ましい。分子量が２万以上の場合、分散媒に均一に分散しづらくなり、固体として析出する等の影響でスラリーとしての扱いが困難になる場合がある。また、例えば、２価アルコールとしてポリエチレングリコール等の重合体を用いる場合は、分子量は重量平均分子量を用い、その重量平均分子量は、２００００未満であることが好ましく、１００００以下であることがより好ましく、５０００以下であることがさらに好ましい。このような重量平均分子量の範囲であれば、溶媒に均一に分散し、多結晶シリコンやＴＥＯＳ（Ｔｅｔｒａ  Ｅｔｈｙｌ  Ｏｒｔｈｏ  Ｓｉｌｉｃａｔｅ）等の研磨対象物とは異なる材料を含む層の研磨速度を抑制するという利点を充分に発揮することができる。なお、本明細書において上記の重合体の重量平均分子量は、クロマトグラフィー法（ＧＰＣ法）より測定された値を採用する。
【００５８】
研磨用組成物（Ａ）中の２価アルコールの含有量は０．０００１質量％以上であることが好ましく、より好ましくは０．０００５質量％以上、さらに好ましくは０．００１質量％以上である。２価アルコールの含有量が多くなるにつれて、多結晶シリコンやＴＥＯＳ等の研磨対象物とは異なる材料を含む層の研磨速度をより抑制する利点がある。また、研磨用組成物（Ａ）中の前記２価アルコールの含有量は１０質量％以下であることが好ましく、より好ましくは５質量％以下、さらに好ましくは１質量％以下である。前記２価アルコールの含有量が少なくなるにつれて、砥粒の凝集を回避できる利点がある。
【００５９】
研磨用組成物（Ａ）において、各成分を分散または溶解するための分散媒または溶媒は、上述の研磨用組成物（Ｂ）における分散媒または溶媒同様のものを使用することができるため、ここでは説明を省略する。また、必要に応じて、研磨用組成物（Ｂ）と同様のｐＨ調整剤を使用し、ｐＨ調整してもよい。
【００６０】
なお、本形態において、研磨用組成物（Ａ）の製造方法および研磨（Ａ）の方法は特に制限されず、本技術分野におけるＣＭＰ等の技術を適宜採用することができる。
【００６１】
＜研磨方法および基板の製造方法＞
本発明の他の一形態によると、研磨対象物を上記研磨用組成物（Ｂ）を使用して研磨する、研磨方法が提供される。また、さらに他の一形態によると、研磨対象物を、当該研磨方法で研磨する工程を含む基板の製造方法が提供される。以下、本形態の研磨方法および基板の製造方法について説明する。なお、本形態における研磨対象物は、上述の研磨用組成物（Ａ）を用いた研磨（Ａ）を経た研磨対象物であり、好ましくは研磨（Ａ）後、洗浄工程前の研磨対象物である。
【００６２】
［研磨工程］
本形態における研磨対象物は、特に制限されないが、金属や、ＩＶ族材料、ケイ素材料を含む基板などであることが好ましい。当該研磨対象物を研磨して基板が製造されうる。金属としては、例えば、Ｃｕ、Ｗ、Ａｌ、Ｔａ、ＴｉＮなどが挙げられる。ＩＶ族材料の例としては、Ｇｅ（ゲルマニウム）、ＳｉＧｅ（シリコンゲルマニウム）等が挙げられる。また、ケイ素材料の例としては、シリコン、ポリシリコン、酸化シリコン、窒化シリコン等が挙げられる。
【００６３】
なかでも、本発明の効果をより有効に得られるという観点から、研磨対象物は、疎水性物質であることが好ましい。本明細書において、疎水性物質とは、研磨前に協和界面科学株式会社製のウェハ洗浄処理評価装置ＣＡ−Ｘ２００を用いて水滴を物質の表面に滴下し、写真をとり、θ／２法を用いて「接触角」を求めた時に、「接触角」が４０°を超える物質のことをいう。疎水性物質としては、例えば、酸化物以外の物質が挙げられ、Ｃｕ、Ｗ、Ａｌ、Ｔａ、ＴｉＮ等の金属やポリシリコン、窒化シリコン等のケイ素材料が挙げられる。なかでも、有機物や砥粒の残留をより厳しく低減する必要があるという観点からシリコン、ポリシリコン、窒化シリコンであることが好ましい。
【００６４】
研磨装置としては、研磨対象物を有する基板等を保持するホルダーと回転数を変更可能なモータ等とが取り付けてあり、研磨パッド（研磨布）を貼り付け可能な研磨定盤を有する一般的な研磨装置を使用することができる。
【００６５】
前記研磨パッドとしては、一般的な不織布、ポリウレタン、および多孔質フッ素樹脂等を特に制限なく使用することができる。研磨パッドには、研磨液が溜まるような溝加工が施されていることが好ましい。
【００６６】
本形態においては、研磨パッドは、ソフトパッドであることが好ましく、具体的には、パッド硬度が６０以下、好ましくは５０以下であることが好ましい。このようなソフトパッドを用いることにより研磨による傷（スクラッチ）を低減することができる。なお、本明細書において、パッド硬度とは、研磨パッドのショアＤ硬度を意味する。
【００６７】
研磨条件にも特に制限はなく、例えば、研磨定盤の回転数、ヘッド回転数は、１０〜５００ｒｐｍが好ましく、研磨対象物を有する基板にかける圧力（研磨圧力）は、０．５〜１０ｐｓｉが好ましい。研磨パッドに研磨用組成物を供給する方法も特に制限されず、例えば、ポンプ等で連続的に供給する方法（掛け流し）が採用される。この供給量に制限はないが、研磨パッドの表面が常に本発明の研磨用組成物で覆われていることが好ましく、１０〜１００００ｍｌ／分程度であることが好ましい。研磨時間も特に制限されないが、研磨用組成物（Ｂ）を用いる工程については５〜６０秒間であることが好ましい。このような範囲であれば、十分に不純物を除去することが可能である。
【００６８】
［洗浄工程］
本形態においては、研磨終了後、研磨対象物の表面を洗浄する洗浄工程を設けることが好ましい。洗浄工程とは水や特殊な洗浄液をウェハにかけながら、同時にＰＶＡスポンジ等のブラシで圧力をかけながらこする工程である。また、洗浄後の研磨対象物は、スピンドライヤ等により表面に付着した水滴を払い落として乾燥させることが好ましい。
【実施例】
【００６９】
以下、実施例により本発明をより詳細に説明するが、本発明は、以下の実施例のみに制限されない。
【００７０】
［実施例１］
＜研磨用組成物（Ａ）を使用した研磨（ＣＭＰ）＞
研磨用組成物（Ａ）として、研磨用組成物Ａ１（組成；スルホン酸修飾されたコロイダルシリカ（“Ｓｕｌｆｏｎｉｃ  ａｃｉｄ−ｆｕｎｃｔｉｏｎａｌｉｚｅｄ  ｓｉｌｉｃａ  ｔｈｒｏｕｇｈ  ｑｕａｎｔｉｔａｔｉｖｅ  ｏｘｉｄａｔｉｏｎ  ｏｆ  ｔｈｉｏｌ  ｇｒｏｕｐｓ”，  Ｃｈｅｍ．  Ｃｏｍｍｕｎ．  ２４６−２４７  （２００３）に記載の方法で作成、一次粒子径３０ｎｍ、二次粒子径６０ｎｍ、以下同様）６質量％、ポリエチレングリコール（分子量４００）０．０２質量％、溶媒：水、６０％硝酸でｐＨ＝２に調整）を使用し、下記の条件で研磨を行った。
研磨対象物：２００ｍｍポリシリコンウェハ
研磨装置：２００ｍｍウェハ用片面研磨装置
研磨パッド：発砲ポリウレタン製パット（硬度９０）
研磨圧力：２．３ｐｓｉ（１ｐｓｉ＝６８９４．７６Ｐａ、以下同様）
研磨定盤回転数：９３ｒｐｍ
研磨用組成物の供給：掛け流し
研磨用組成物供給量：１００ｍｌ／分
ヘッド回転数：８７ｒｐｍ
研磨時間：６０秒間。
【００７１】
＜研磨用組成物（Ｂ）を用いた研磨＞
上記研磨用組成物（Ａ）を使用した研磨（ＣＭＰ）の後のポリシリコンについて、研磨用組成物（Ｂ）として、研磨用組成物Ｂ１（組成；ポリビニルアルコール（分子量１００００）０．１質量％、溶媒；水、クエン酸でｐＨ＝４に調整）を使用し、下記の条件で研磨を行った。
研磨装置：２００ｍｍウェハ用片面研磨装置
研磨パッド：発砲ポリウレタン製パット（硬度９０）
研磨圧力：１．５ｐｓｉ
研磨定盤回転数：８８ｒｐｍ
研磨用組成物の供給：掛け流し
スラリー供給量：１００ｍｌ／分
ヘッド回転数：８５ｒｐｍ
研磨時間：１０秒間。
【００７２】
＜洗浄＞
６０秒間、水をウェハにかけながら、ＰＶＡスポンジで圧力をかけながらこすった。
【００７３】
［実施例２］
上記＜研磨用組成物（Ｂ）を用いた研磨＞において、研磨時間を１５秒間としたこと以外は、実施例１と同様の方法で研磨および洗浄を行った。
【００７４】
［比較例１］
上記＜研磨用組成物（Ｂ）を用いた研磨＞を行わなかったこと以外は、実施例１と同様の方法で研磨および洗浄を行った。
【００７５】
［実施例３］
＜研磨用組成物（Ａ）を使用した研磨（ＣＭＰ）＞
研磨用組成物（Ａ）として、研磨用組成物Ａ２（組成；コロイダルシリカ（一次粒子径９０ｎｍ、二次粒子径１７５ｎｍ）３質量％、ジポリオキシエチレン（６）ラウリルエーテルリン酸０．０７質量％、溶媒：水、水酸化テトラメチルアンモニウム（ＴＭＡＨ）でｐＨ＝１１に調整）を使用し、下記の条件で研磨を行った。
研磨対象物：３００ｍｍポリシリコン
研磨装置：３００ｍｍウェハ用片面研磨装置
研磨パッド：発砲ポリウレタン製パット（硬度９０）
研磨圧力：２．０ｐｓｉ
研磨定盤回転数：６３ｒｐｍ
研磨用組成物の供給：掛け流し
研磨用組成物供給量：３００ｍｌ／分
ヘッド回転数：５７ｒｐｍ
研磨時間：６０秒間。
【００７６】
＜研磨用組成物（Ｂ）を用いた研磨＞
上記研磨用組成物（Ａ）を使用した研磨（ＣＭＰ）の後のポリシリコンについて、研磨用組成物（Ｂ）として、研磨用組成物Ｂ２（組成；ヒドロキシエチルセルロース（分子量１３０００００）０．０３質量％、溶媒；水、アンモニア水でｐＨ＝１０に調整）を使用し、下記の条件で研磨を行った。
研磨装置：３００ｍｍウェハ用片面研磨装置
研磨パッド：スエードタイプ研磨パッド（硬度１０）
研磨圧力：１．５ｐｓｉ
研磨定盤回転数：８８ｒｐｍ
研磨用組成物の供給：掛け流し
スラリー供給量：３００ｍｌ／分
ヘッド回転数：８５ｒｐｍ
研磨時間：３０秒間。
【００７７】
［実施例４］
上記＜研磨用組成物（Ｂ）を用いた研磨＞において、研磨パッドとして、スエードタイプ研磨パッド（硬度４２）を使用したこと以外は、実施例３と同様の方法で研磨および洗浄を行った。
【００７８】
［実施例５］
＜研磨用組成物（Ａ）を使用した研磨（ＣＭＰ）＞
研磨用組成物（Ａ）として、研磨用組成物Ａ３（組成；３１％過酸化水素水１．０質量％、上記スルホン酸修飾されたコロイダルシリカ１．２質量％、ポリエチレングリコール（分子量４００）０．０００５質量％、溶媒：水、クエン酸でｐＨ＝２に調整）を使用し、下記の条件で研磨を行った。
研磨対象物：３００ｍｍＴｉＮウェハ、３００ｍｍＳｉウェハ
研磨装置：３００ｍｍウェハ用片面研磨装置
研磨パッド：発砲ポリウレタン製パット（硬度９０）
研磨圧力：１．５ｐｓｉ
研磨定盤回転数：９３ｒｐｍ
研磨用組成物の供給：掛け流し
研磨用組成物供給量：２００ｍｌ／分
ヘッド回転数：８７ｒｐｍ
研磨時間：６０秒間。
【００７９】
＜研磨用組成物（Ｂ）を用いた研磨＞
上記研磨用組成物（Ａ）を使用した研磨（ＣＭＰ）の後のＴｉＮウェハ、Ｓｉウェハについて、研磨用組成物（Ｂ）として、上記研磨用組成物Ｂ２を使用し、下記の条件で研磨を行った。
研磨装置：３００ｍｍウェハ用片面研磨装置
研磨パッド：スエードタイプ研磨パッド（硬度４２）
研磨圧力：１．５ｐｓｉ
研磨定盤回転数：８８ｒｐｍ
研磨用組成物の供給：掛け流し
スラリー供給量：３００ｍｌ／分
ヘッド回転数：８５ｒｐｍ
研磨時間：２０秒間。
【００８０】
［実施例６］
上記＜研磨用組成物（Ｂ）を用いた研磨＞において、研磨用組成物（Ｂ）として、研磨用組成物Ｂ３（組成；ポリビニルアルコール（分子量１００００）０．１質量％、溶媒：水、２９％アンモニア水でｐＨ＝１０に調整）を使用したこと以外は、実施例５と同様の方法で研磨および洗浄を行った。
【００８１】
［実施例７］
上記＜研磨用組成物（Ｂ）を用いた研磨＞において、研磨用組成物（Ｂ）として、研磨用組成物Ｂ４（組成；ポリビニルピロリドン（分子量４００００）０．６質量％、溶媒：水、２９％アンモニア水でｐＨ＝１０に調整）を使用したこと以外は、実施例５と同様の方法で研磨および洗浄を行った。
【００８２】
［比較例２］
上記＜研磨用組成物（Ｂ）を用いた研磨＞を行わなかったこと以外は、実施例５と同様の方法で研磨および洗浄を行った。
【００８３】
［実施例８］
＜研磨用組成物（Ａ）を使用した研磨（ＣＭＰ）＞
研磨用組成物（Ａ）として、研磨用組成物Ａ４（組成；コロイダルシリカ（一次粒子径３０ｎｍ、二次粒子径６０ｎｍ）５質量％、水酸化テトラメチルアンモニウム（ＴＭＡＨ）でｐＨ＝１１に調整、溶媒：水）を使用し、下記の条件で研磨を行った。
研磨対象物：ポリシリコンウェハ
研磨装置：３００ｍｍウェハ用片面研磨装置
研磨パッド：発砲ポリウレタン製パット（硬度９０）
研磨圧力：１．８ｐｓｉ
研磨定盤回転数：９７ｒｐｍ
研磨用組成物の供給：掛け流し
研磨用組成物供給量：２００ｍｌ／分
ヘッド回転数：１０３ｒｐｍ
研磨時間：６０秒間。
【００８４】
＜研磨用組成物（Ｂ）を用いた研磨＞
上記研磨用組成物（Ａ）を使用した研磨（ＣＭＰ）の後のポリシリコンについて、研磨用組成物（Ｂ）として、研磨用組成物Ｂ５（組成；ポリオキシエチレン（６）ポリグリセリルエーテル（分子量４５０）０．１質量％、溶媒：水、水酸化カリウムでｐＨ＝１０に調整）を使用し、下記の条件で研磨を行った。
研磨装置：３００ｍｍウェハ用片面研磨装置
研磨パッド：発砲ポリウレタン製パット（硬度９０）
研磨圧力：１．５ｐｓｉ
研磨定盤回転数：８８ｒｐｍ
研磨用組成物の供給：掛け流し
スラリー供給量：２００ｍｌ／分
ヘッド回転数：８５ｒｐｍ
研磨時間：１５秒間。
【００８５】
［実施例９］
上記＜研磨用組成物（Ｂ）を用いた研磨＞において、研磨用組成物（Ｂ）として、研磨用組成物Ｂ６（ポリオキシエチレン（６）ラウリン酸アミドエーテル０．１質量％、溶媒：水、水酸化カリウムでｐＨ＝１０に調整）を使用したこと以外は、実施例８と同様の方法で研磨および洗浄を行った。
【００８６】
［実施例１０］
上記＜研磨用組成物（Ｂ）を用いた研磨＞において、研磨用組成物（Ｂ）として、研磨用組成物Ｂ７（ポリオキシエチレン（６）ステアリルアミン０．１質量％、溶媒：水、水酸化カリウムでｐＨ＝１０に調整）を使用したこと以外は、実施例８と同様の方法で研磨および洗浄を行った。
【００８７】
［実施例１１］
上記＜研磨用組成物（Ｂ）を用いた研磨＞において、研磨用組成物（Ｂ）として、研磨用組成物Ｂ８（部分フッ素化アルコール置換グリコール（Ｆ（ＣＦ２）６−（ＣＨ２−ＣＨ２Ｏ）６―Ｈ）０．１質量％、溶媒：水、水酸化カリウムでｐＨ＝１０に調整）を使用したこと以外は、実施例８と同様の方法で研磨および洗浄を行った。
【００８８】
［比較例３］
上記＜研磨用組成物（Ｂ）を用いた研磨＞を行わなかったこと以外は、実施例８と同様の方法で研磨および洗浄を行った。
【００８９】
＜評価方法＞
（研磨対象物表面のディフェクト数）
ウェハ表面検査装置（ＳＰ−１、ＫＬＡ−Ｔｅｎｃｏｒ社製）を使用し、０．１３μｍ以上のサイズのディフェクトを測定評価した。
【００９０】
（研磨対象物表面の濡れ性）
θ／２法を用いて水接触角の測定を行った。なお、測定には、協和界面科学株式会社製のウェハ洗浄処理評価装置ＣＡ−Ｘ２００を用いた。
【００９１】
結果を表１〜４に示す。
【００９２】
【表１】
2015189899.tif 000002
【００９３】
【表２】
2015189899.tif 000003
【００９４】
【表３】
2015189899.tif 000004
【００９５】
【表４】
2015189899.tif 000005
【００９６】
表１〜４に示すように、本発明の研磨用組成物（Ｂ）を用いることにより、研磨対象物表面の濡れ性が向上し、不純物（ディフェクト）が十分に除去されたことが示された。